"溶媒中、官能化ポリフルオロポリエーテルと官能化ポリブタジエンとを、官能化ポリフルオロポリエーテル/官能化ポリブタジエンの重量比が約20/80~約80/20になるように含むコーティング混合物を含む、組成物。官能化ポリフルオロポリエーテル/官能化ポリブタジエンの重量比が約20/80~約80/20である、官能化ポリフルオロポリエーテルと官能化ポリブタジエンとの架橋したネットワークを含む表面層を含み、前記表面層が、約90°より大きい水接触角と、約45°より大きいヘキサンデカン接触角とを含む、組成物。前記官能化ポリフルオロポリエーテルがによってあらわされ、nおよびmが、それぞれ、繰り返し基の数をあらわし、nが、約3~約120であり、mが、約5~約120であり、nmが、約40~約180であり、n/mが、約0.5~約2であり、R1およびR2が、独立して、それぞれA1-CF2O-および-CF2-A2であらわされ、A1、A2は、独立して、のうち1つであり、Akが、結合であるか、または炭素原子が約1~10個のアルキレン基であり、RHが、H、または炭素原子が約1~10個のアルキル基であり、pが、1~約20である、請求項2に記載の組成物。前記官能化ポリブタジエンが、イソシアネートポリブタジエン、ヒドロキシルポリブタジエン、カルボン酸ポリブタジエン、エステルポリブタジエン、またはエポキシポリブタジエンを含み、前記ポリブタジエンが、ポリ1,3-ブタジエン、ポリ1,4-ブタジエン、水素化ポリ1,3-ブタジエン、水素化ポリ1,4-ブタジエン、およびこれらの混合物からなる群から選択される、請求項2に記載の組成物。実験的に、テトラヒドロフランTHF中、末端がヒドロキシルのPFPEFLUOROLINK登録商標D、AusimontUSAをイソシアネートポリブタジエンKRASOL登録商標NN-35、Sartomerと重量比30/70になるように混合する。ヒドロキシルPFPEとイソシアネートポリブタジエンPBDとの架橋反応を促進するために、少量のスズ触媒ジブチルスズラウレートを加えた。コーティング溶液をドローバーコーターによってポリイミド基板にコーティングし、次いで、150°Cで30分間硬化させ、厚みが10μmのコンポジットコーティングを得た。このコーティングは、1Hの鉛筆硬度を有しており、かつ柔軟性であり、その架橋性に起因した良好な機械特性を示す。このコンポジットコーティングについて、さらに接触角を試験し、結果を表1に示す。ポリテトラフルオロエチレンPTFEのデータも比較のために含まれていた。PTFEと比較し、開示されているPFPE/PBDコンポジットは、匹敵する水接触角を示し、このことは、開示されているPFPE/PBDコンポジットが、PTFEと同程度に疎水性であることを示している。最も重要なことに、開示されているPFPWE/PBDコンポジットは、約25°よりも大きなヘキサデカン接触角を示し、このことは、開示されているPFPE/PBDコンポジットが、PTFEよりも撥油性が高いことを示している。したがって、本開示は、疎水性であり、撥油性でもある新規コンポジット層を提供し、この層は、デジタル、多重画像型などを含む電子写真式画像形成装置、およびインクジェット印刷ヘッドおよび転写ドラムでの用途に適している。"